(57)【特許請求の範囲】
【請求項１】
地山表層を補強するロックボルト打設工程と、
ロックボルト頭部にアンカープレートを介して縦横方向に鉄筋格子を固定する鉄筋取り付け工程と、
この鉄筋格子の上から合成樹脂短繊維を混入した短繊維混合モルタルを吹付ける吹付工程と、
吹付けた短繊維混合モルタルの表面にシラン・シロキサン系の浸透性吸水防止剤を塗布する塗布工程からなる、
モルタル吹付による擁壁の構築工法。
【請求項２】
請求項１記載の工程において、
ロックボルトの頭部に固定するアンカープレートは、
断面略コの字形状であって、その端部に切欠き部、折り曲げ部、あるいは突起を設け、
この切欠き部、折り曲げ部あるいは突起によって鉄筋を固定するものである、請求項１記載のモルタル吹付による擁壁の構築工法。
【請求項３】
請求項１記載の工程において、
短繊維混合モルタルを吹付けた後、
その吹付面を高圧洗浄水により洗浄清掃し、
その後シラン・シロキサン系の浸透性吸水防止剤を塗布する、
請求項１記載のモルタル吹付による擁壁の構築工法。
【請求項４】
請求項１記載の工程において、
地山表層を補強するロックボルト打設工程の前に、
地山からの水を排水する工程と、
施工面全体に密着金網を張設する工程、あるいはモルタルもしくはポリマーセメントモルタルを吹付ける工程を備えた、
請求項１記載のモルタル吹付による擁壁の構築工法。
【請求項５】
請求項１記載の工程において、
モルタルの吹付け工程の前に、
所望の長さのさや管もしくはスペーサーを取り付けたアンカーボルトによって、隔離金網を固定して、隔離金網を地山から一定幅離れた位置で固定する工程を備えた、
請求項１記載のモルタル吹付による擁壁の構築工法。
【請求項６】
請求項１記載の工程において、
吹付工程で吹き付ける合成樹脂短繊維材が、長さ２０〜５０ｍｍ、太さ０．５〜２ｍｍであって、その表面に凹凸加工、もしくは突起を設けた合成樹脂短繊維材である、
請求項１記載のモルタル吹付による擁壁の構築工法。
【請求項７】
請求項１記載の工程において、
地山表層を補強するロックボルト打設工程の前に、
法面に透水パイプ、あるいは透水マットを設置する工程を備えた、
請求項１記載のモルタル吹付による擁壁の構築工法。
【発明の詳細な説明】
【技術分野】
【０００１】
本発明はモルタルやコンクリートを吹付けて行う擁壁の構築工法に関するものである。なお、以下の明細書、特許請求の範囲で「モルタル」とはコンクリートを含めた意味で使用する。
【背景技術】
【０００２】
モルタルの吹付けによって擁壁を構築する工法は未だ確立していない。
それに代わって、たとえば特許文献１に示すように、法面にロックボルトを打設し、そのロックボルトに鉄筋を縦横に取り付けて鉄筋組体を構築し、この鉄筋組体に網体を取り付け、その網体と法面の間にコンクリートを打設する工法が知られている。
その場合にコンクリートやモルタルは、吹き付けるのではなく、法肩側面開口から網体と斜面の間に、網体の網目から流出しない物性のものを充填して擁壁を形成する工法である。
【先行技術文献】
【特許文献】
【０００３】
【特許文献１】特開２００４−２５１０７２号公報。
【発明の概要】
【発明が解決しようとする課題】
【０００４】
このように、コンクリートやモルタルを吹き付けるのではなく、肩口の開口部から流し込む工法を採用した理由は、特許文献１の効果の欄[００１６]に以下のように記載してある。
すなわち、勾配が急な岩盤斜面や風化の著しい斜面では吹付によってモルタル吹付壁を構築したのでは、表層滑り、地滑り等が発生してモルタル壁が崩落する危険性が少なくないこと、また、表面の凹凸が多い斜面やオーバーハングしている斜面等においては、モルタルを斜面に吹付けることが困難であること、から擁壁の構築に際して、コンクリートはモルタルを吹付ける工法は採用できなかったのである。
【０００５】
このように、コンクリートやモルタルの吹付けによって擁壁の構築を試みる場合の限界を整理すると以下の通りである。
＜１＞吹付モルタルは、吹き付けという作業であるため厚吹きは不可能であり、ダレや剥落を生ずる。
＜２＞それなら硬化を待って二度吹きをすればよい、ということになるが、二度吹きをすると、一度目の吹付け層の表面のリバウンド粒子が両層の間に挟在してしまい剥離や強度低下の要因となる。したがってある程度の厚みを必要とする擁壁工には適さない。
＜３＞施工直後から風雨にさらされるため、良好な養生期間を維持できず、その結果、強度低下やクラックが発生し易い。
＜４＞表層崩壊や地辷りに対し抵抗性が低い。
＜５＞斜面表層からの湧水等によって水和反応が阻害され、内部空隙やクラックが発生する。
＜６＞上記のような問題から、モルタル吹付工は岩盤表面の風化防止や侵食防止の工法としてはともかく、擁壁を構築する工法としては採用が不可能であるとみなされてきた。
【課題を解決するための手段】
【０００６】
上記のような課題を解決する本発明の請求項１記載のモルタル吹付による擁壁の構築工法は、地山表層を補強するロックボルト打設工程と、ロックボルト頭部にアンカープレートを介して縦横方向に鉄筋格子を固定する鉄筋取り付け工程と、この鉄筋格子の上から合成樹脂短繊維を混入したモルタルを吹付ける吹付工程と、吹付けたモルタルの表面にシラン・シロキサン系の浸透性吸水防止剤を塗布する塗布工程からなるモルタル吹付による擁壁の構築工法を特徴とするものである。
また請求項２記載の発明は、上記の工程において、ロックボルトの頭部に固定するアンカープレートは、断面略コの字形状であって、その端部に切欠き部、折り曲げ部、あるいは突起を設け、この切欠き部、折り曲げ部あるいは突起によって鉄筋を固定するものであるモルタル吹付による擁壁の構築工法を特徴とするものである。
また請求項３記載の発明は上記の工程において、合成樹脂短繊維混合モルタルを吹付けた後、その吹付面を高圧洗浄水により洗浄清掃し、その後シラン・シロキサン系の浸透性吸水防止剤を塗布するモルタル吹付による擁壁の構築工法。
また請求項４記載の発明は、上記の工程において、地山表層を補強するロックボルト打設工程の前に、地山からの水を排水する工程と、施工面全体に密着金網を張設する工程、あるいはモルタルもしくはポリマーセメントモルタルを吹付ける工程を備えた、モルタル吹付による擁壁の構築工法を特徴とするものである。
また請求項５記載の発明は、上記の工程において、モルタルの吹付け工程の前に、所望の長さのさや管もしくはスペーサーを取り付けたアンカーボルトによって、隔離金網を固定して、隔離金網を地山から一定幅離れた位置で固定する工程を備えた、モルタル吹付による擁壁の構築工法。
また請求項６記載の発明は、上記の工程において、吹付工程で吹き付ける合成樹脂短繊維材が、長さ２０〜５０ｍｍ、太さ０．５〜２ｍｍであって、その表面が凹凸加工、もしくは突起を設けた合成樹脂短繊維材であるモルタル吹付による擁壁の構築工法を特徴とするものである。
また請求項７記載の発明は、上記の工程において、地山表層を補強するロックボルト打設工程の前に、法面に透水パイプ、あるいは透水マットを設置する工程を備えたモルタル吹付による擁壁の構築工法を特徴とするものである。
【発明の効果】
【０００７】
本発明のモルタル吹付による擁壁の構築工法は以上説明したようになるから次のような効果を得ることができる。
＜１＞全工程の工程数が少なく施工が簡単なため工期を大幅に短縮することができ、法面工のみで施工可能なため工程管理をスムーズに行うことができる。このため切土した地山を早く安定させることができる。
＜２＞地山に打設したロックボルトの頭部を埋設型アンカープレートと、縦横に配筋した鉄筋で連結する。そのために地山全体を連続的一体的に補強して、表層崩壊や地辷りに対抗することができる。さらに、ロックボルトやアンカーの間の土圧には短繊維混合モルタルが抵抗して中抜けを防ぐことができる。
＜３＞地質や岩質が一定でない地山であっても、これを連続的一体的に補強することによって、より安定した補強効果を得ることができる。
＜４＞工程が簡単であり、施工性に優れるため、従来のもたれ擁壁工や積ブロック工に比較してより安価に安定した擁壁工を構築することができる。
＜５＞吹付けた擁壁の表面に、コンクリート保護材としてシラン・シロキサン系浸透性吸水防止剤を全面塗布する工法を採用すれば、水や水蒸気の侵入を抑制し、アルカリ骨材反応を抑制し、長寿命化を図ることができる。さらにシラン・シロキサン系浸透性吸水防止剤の塗布によって風による急激な乾燥収縮をも抑制してクラックの発生を抑制することもできる。
＜６＞背面の排水工を設置した後に、施工面全体に密着金網を張設する工法を採用すれば、不安定な石・礫の落石による施工中の事故を防止し、安全な作業をすすめることができる。
＜７＞張設した密着金網にモルタルもしくはポリマーセメントモルタルを１〜３ｃｍ程度で吹付ける工法を採用すれば、風化の激しい地山や侵食され易い地山を短期に密閉して、より安全かつ地山の安定を図る事ができる。殊にポリマーセメントモルタルを吹付けると附着力が高くなり、地山に密着し、密閉性も高いため効果が高い。
＜８＞合成樹脂短繊維モルタルの吹付けに先立ってさや管もしくはスペーサーを取付けたアンカーボルトを採用すれば、隔離金網を吹付面近傍に固定して、短繊維混合モルタルを吹付けることによって急勾配の斜面においてもダレや剥離を防ぎ、所望の厚さまで一度で吹付けることができ、より安定した吹付擁壁を構築することができる。
＜９＞合成樹脂短繊維を０．５VOL％〜２．０VOL％モルタルに混入する方法を採用すれば、じん性の高いより安定した吹付擁壁を構築することができる。殊に短繊維表面に凹凸や突起を設けた短繊維は拘束力が高く、吹付擁壁の使用限界をより高めることができ、さらにロックボルトで連接された鉄筋によって終局限界も向上し安定した品質の吹付擁壁が構築できる。
＜１０＞モルタルに合成樹脂短繊維を混入して、モルタルの曲げ強度を向上し、じん性の高いモルタル壁を構築することで、３０ｃｍ程度以下の比較的薄い厚さで、じん性の高いモルタル壁を構築することができると共に、ダレやクラックの発生を大幅に抑制することができる。
＜１１＞背面排水工を実施すれば、斜面表面の湧水によるクラックや空隙発生を抑制して表面の湧水を擁壁外へ排出することができる。
＜１２＞３０ｃｍ程度までの厚さで一層で吹付けて、剥離の発生や強度低下を抑制するため表面から吹付ける事が可能な概ね５ｃｍ以上網目の網状体を斜面から所定の距離だけ離して設置し、さや管を取付けたアンカーボルトで固定すると共に、法肩部や側面および／もしくは網体の継手部を斜面側に幅２５〜３０ｃｍで略９０°折り曲げて網状体を設置すれば、ダレを抑制しつつ、一層吹きで３０ｃｍ厚程度までの厚さの擁壁を構築する事が可能である。
＜１３＞著しく風化の早い斜面では、擁壁の構築に先立って薄層のモルタル吹付やポリマーセメントモルタル吹付けを行えば、より安定した擁壁の構築が可能である。
【図面の簡単な説明】
【０００８】
【図１】本発明のモルタル吹付による擁壁の構築工法の施工状態の説明図。
【図２】モルタル吹付による擁壁の断面図。
【図３】モルタル吹付け前の鉄筋格子の説明図。
【図４】アンカープレートの斜視図。
【図５】アンカープレートに鉄筋を取り付けた状態の説明図。
【図６】短繊維混合モルタルのテストピースの強度試験装置の説明図。
【図７】試験結果を示す図。
【発明を実施するための形態】
【０００９】
以下図面を参照にしながら本発明のモルタル吹付による擁壁の構築工法の好適な実施の形態を詳細に説明する。
【実施例】
【００１０】
＜１＞全体の工程。
本発明の吹付による擁壁の構築工法の主要工程は、１）地山からの湧水を排出する工程、２）地山表層を補強するロックボルトを打設する工程、３）ロックボルトの頭部に鉄筋を固定して鉄筋格子を形成する工程、４）鉄筋格子の上面に合成樹脂短繊維を混入したモルタルを吹付ける工程、５）吹付モルタルの表面にシラン・シロキサン系浸透性吸水防止剤を塗布する工程によって構成する。以下各工程について説明する。
【００１１】
＜２＞湧水を排出する工程。
擁壁の施工予定の面の清掃を行い、モルタルの附着を阻害する根株や浮石、土砂を除去し、施工する上部境界地点附近に略水平方向に透水マット６０を布設する。
この透水マット６０に連接して鉛直方向に法面の下部に向けて透水マット６０を、例えば１．５ｍピッチで張設し、アンカーボルト等によって固定する。
さらに縦方向に設置した透水マット６０の下部、端部では塩ビパイプに連接して、擁壁下部で排出する。
【００１２】
＜３＞密着金網の敷設工程。
上記の背面排水工の設置後、施工面全体にアンカーボルト等で固定する密着金網７０を張設することも可能である。
特に風化の激しい岩盤法面や膨張性法面、侵食され易い法面では地山全体に密着するように、例えば菱形金網径２．０ｍｍ、網目５０×５０の亜鉛メッキ金網を、径１６ｍｍ×４００ｍｍ及び径９ｍｍ×２００ｍｍのアンカーボルトを用いて地山に固定する。
この密着金網７０上に厚さ２ｃｍ程度でモルタルの吹付けを行うと、切土して侵食され易い法面や風化の激しい岩盤法面では、切土直後に密閉する事になり風化や侵食を受けることなく、安定を確保することができる。
また、密着金網７０が未だ露出しているため、後述の工程において短繊維混合モルタル１０を吹き付けた場合にその附着が容易となる。
【００１３】
＜４＞ロックボルトを打設する工程。
次いで、法面に地山表層を補強するロックボルト４０を打設する。
そのために削孔位置を、例えば上下１．５ｍピッチで均等に割り付け、所定の長さまで削孔する。
削孔終了後はセメントミルクを注入し、ロックボルト４０もしくは異形鉄筋を挿入して固定する。
例えば、Ｄ１９×３０００ｍｍのロックボルト４０、異形鉄筋を、法面のＸ、Ｙ方向均等に１．５ｍピッチで打設し、セメントミルクを注入して固定する。
固定したロックボルト４０の頭部にアンカープレート２０を取り付ける。
例えば、厚さ９ｍｍ、１６０×１６０、高さ９０ｍｍの断面形状が略コの字形状の埋設型アンカープレート２０を取付け、ナットで固定する方法を採用できるが、アンカープレート２０の構造の詳細については後述する。
【００１４】
＜５＞鉄筋格子を形成する工程。
ロックボルト４０の露出端に固定したアンカープレート２０には、くさび状の切欠き部と折り曲げ部を形成してある。
その部分に、例えば異形鉄筋Ｄ１０を固定すると、法面に沿って、かつ法面から一定の距離だけ離した状態で、ＸＹ方向に配置した鉄筋格子を形成することができる。
【００１５】
＜６＞隔離金網の敷設工程。
次いで、法面から一定距離だけ離れた位置に、すなわち法面から浮いた状態で隔離金網５０を敷設する。
この隔離金網５０は例えば、径２．６ｍｍ網目、１００×１００の溶接金網を使用する。
法面から一定の距離だけ離すために、さや鋼管５１を使用して設置する。
さや鋼管５１は、例えば外径３４ｍｍ、長さ１５０ｍｍのさや鋼管５１を使用し、このさや鋼管５１を貫通して地山にアンカーボルト５２を打設する。
アンカーボルト５２は、例えばφ１６×４００ｍｍの頭部に略Ｌ字状のフックを設けたものである。
その結果、隔離金網５０を、地山から１５０ｍｍ程度離れた位置に、全面にわたって敷設することができる。
【００１６】
＜７＞モルタルの吹付工程。
完成した鉄筋格子の上面に、合成樹脂製の短繊維を混入したモルタルあるいはコンクリートを吹付ける。
その場合に、例えば合成樹脂短繊維材が、長さ２０〜５０ｍｍ、太さ０．５〜２ｍｍであって、その表面が凹凸加工／もしくは突起を設けた合成樹脂短繊維材を採用することができる。
短繊維混入モルタル１０の吹付けに際しては、プラントで製造したモルタルのアジテーター車の上部投入口より、径０．７ｍｍ  長さ３０ｍｍで表面エンボス加工したポリプロピレン短繊維材を１ＶＯＬ％の割合で投入し、充分混練した後モルタル・コンクリート吹付機によって、厚さ１００ｍｍ〜２００ｍｍとなるまで一層で吹付ける。
【００１７】
＜８＞吸水防止剤を塗布する工程。
モルタルを吹付けた上記の工程で擁壁の構築は完了するが、さらに吹き付けたモルタルの表面にシラン・シロキサン系浸透性吸水防止剤８０を塗布することができる。
その際に事前の処理として、例えば水量１２０Ｌ／ｍｉｎ、吐出圧８ＭＰａ以上の高圧洗浄水によってモルタル吹付けの表面のリバウンドを清掃しておく。
その後、吹付表層３０ｍｍ程度の乾燥を確認してシラン・シロキサン系浸透性吸水防止剤８０をエアレスガンを用いて、１平方メートル当たり例えば２００ｇの割合で塗布する。
【００１８】
＜９＞載荷実験。
上記したように本発明の施工方法は、短繊維を混合したモルタルの吹付によって擁壁を構築するものである。
この工法の実用性を確認するためにテストピースＴを作成して載荷実験を行った。
実験装置９０の仕様は図６に示す通りである。
テストピースＴの材料は、１：４のモルタル、混入したポリプロピレン短繊維は長さ３ｃｍ、太さ０．７ｍｍで、混入量はモルタルの１．０％ＶＯＬである。
テストピースＴの寸法は、１．５ｍ×１．５ｍ、厚さ７ｃｍである。
荷重は、荷重用タンク９１に投入した砂であり、３，２７０ｋｇである。
【００１９】
＜１０＞実験の結果。
３，２７０ｋｇの荷重を載荷した直後の、テストピースＴにおける初期弾性歪撓みは６３５μｍ、その後の変化は図７に示す通りであり、２００日経過したところで表面にクラックが発生した。
その時点での撓みは４８００μｍ、クラックの中央付近で間隔幅が０．８〜１．２ｍｍ、深さ６〜１０ｍｍ、その他の部分では間隔幅０．２〜０．４ｍｍ、深さ４〜５ｍｍ程度であった。
その後、クラックは若干増加しているが、発生後１年経過してもクラック間隔幅は広がらず、剥離、剥落は発生していない。
【００２０】
＜１１＞実験のまとめ。
実験の結果によって本発明の短繊維混合モルタル１０を擁壁構築用に吹き付けた場合、下記のような機能を達成できると推測される。
１）クラックは発生するが、剥離や剥落は発生せず、繊維の引張応力により吹付け時の擁壁の形状を維持する。
２）擁壁に、脆性崩落は発生しない。
３）モルタルの引張抵抗力より、ポリプロピレン短繊維の引張抵抗力の方が大きく、曲げタフネスが機能して、擁壁の形状を維持する。
４）短繊維混合モルタル１０は、引張応力を受ける擁壁として十分に機能を発揮する。
【００２１】
＜１２＞アンカープレートの構造。
次に本願発明において、縦横の鉄筋３０を把持するアンカープレート２０の実施例の詳細を図４、５において説明する。
【００２２】
＜１３＞基本的構成。
本発明のアンカープレート２０は、鋼製の部材であり、基板２１と、その一部に形成した鉄筋把持部２２と、他の部分に形成した鉄筋受溝２３とで構成する。
なおアンカープレート２０自体では「上下」「左右」「鉛直」「水平」といった方向は決められないが、図に沿った説明の便宜のために、明細書、および特許請求の範囲では図のようなアンカープレート２０の平面視を前提としてそのように称呼することにする。
その際に「鉛直」と称しても数学的な鉛直性を意味するものではなく、縦方向という程度の意味である。
【００２３】
＜１４＞基板。
本発明のアンカープレート２０はほぼ矩形の鋼製の板の上下を帯状に折り上げて形成した部材である。
このように鋼板の上下の縁をほぼ直角に折り上げて鉄筋把持部２２と鉄筋受溝２３を位置させる構造であると、特にこれをプレス加工で一度に形成すると経済的に製造することができる。
製造工程の順に説明すると、まず矩形の板体の上下の縁を帯状に直角に折り上げると、側面視で平皿状の部材を形成することができる。
側面視で平皿状の底板に当たる平面部が基板２１である。
基板２１の上下の縁に折り上げた帯状部に、後述する鉄筋把持部２２と鉄筋受溝２３が位置する。
ただし製造工程はプレスに限定するものではなく、鉄筋把持部２２も鉄筋受溝２３も、例えばＵ字状のパイプを基板２１の周囲に溶接して製造すること等も可能である。
基板２１のほぼ中央には、ロックボルト４０を直交方向に貫通するための貫通孔２４を開口する。
【００２４】
＜１５＞鉄筋把持部。
基板２１の上下で折り上げた縁の両端には、外向きに開口した切り込みを、鉄筋把持部２２として形成する。
この鉄筋把持部２２の切り込みは、その内部に鉄筋鉛直３１を収納できる幅と深さを備えた、有底のスリットである。
この鉄筋把持部２２によって、基板２１の左右に鉛直に位置させた鉛直鉄筋３１を把持することができる。
切込みをクサビ状のすることで、施工時、鉛直鉄筋３１をクサビ内部に軽く打ち込めば、鉄筋把持部２２に鉛直鉄筋３１を仮止めすることができる。
【００２５】
＜１６＞鉄筋受溝。
基板２１の上で折り上げた縁の上側、および基板２１の下側で折り上げた縁の下側には鉄筋受溝２３を形成する。
鉄筋受溝２３は折り上げた縁から側面視で水平に、すなわち基板２１と平行に庇状に外向きに張り出した板体で構成することができる。
外向きに張り出しただけでは、水平鉄筋３２を把持できないが、後述するようにアンカープレート２０は法面に直接、あるいは間接に張り付けるから、上側の鉄筋受溝２３では法面との間隔で、水平鉄筋３２を収納して位置を維持することができる。
下側の鉄筋受溝２３では水平鉄筋３２を維持できないから、作業員が結束線で結束して固定する。
また、下側の鉄筋受溝２３は、縁を上に折り上げて形成することもできる。
この場合、下側の鉄筋受溝２３は縁の上方に形成されるため、結束線等を使用しなくても、水平鉄筋３２を載せて維持することができる。
【符号の説明】
【００２６】
１０  短繊維混合モルタル
２０  アンカープレート
２１  基板
２２  鉄筋把持部
２３  鉄筋受溝
２４  貫通孔
３０  鉄筋
３１  鉛直鉄筋
３２  水平鉄筋
４０  ロックボルト
５０  隔離金網
５１  さや鋼管
５２  アンカーボルト
６０  透水マット
７０  密着金網
８０  シラン・シロキサン系浸透性吸水防止剤
９０  実験装置
９１  荷重用タンク
９２  架台
９３  撓み計測装置
Ｔ    テストピース
【要約】
【課題】モルタルなどの吹付によって擁壁を構築する工法を提供する。
【解決手段】地山表層を補強するロックボルト打設工程と、ロックボルト頭部にアンカープレートを介して縦横方向に鉄筋格子を固定する鉄筋取り付け工程と、この鉄筋格子の上から合成樹脂短繊維を混入したモルタルを吹付ける吹付工程と、吹付けたモルタルの表面にシラン・シロキサン系の浸透性吸水防止剤を塗布する塗布工程からなるモルタル吹付による擁壁の構築工法を特徴とするものである。
【選択図】図１【図１】
0005823009.tif 000002
【図２】
0005823009.tif 000003
【図３】
0005823009.tif 000004
【図４】
0005823009.tif 000005
【図５】
0005823009.tif 000006
【図６】
0005823009.tif 000007
【図７】
0005823009.tif 000008